(57)【要約】【課題】水分散性に優れた水分散紙を提供する。【解決手段】製紙用繊維と水溶性アルカリ性化合物とを含有する基紙を有し、前記製紙用繊維のカナダ標準ろ水度が５００ｍｌＣＳＦ以上７５０ｍｌＣＳＦ以下である水分散紙。【選択図】なし【特許請求の範囲】
【請求項１】
製紙用繊維と水溶性アルカリ性化合物とを含有する基紙を有し、
前記製紙用繊維のカナダ標準ろ水度が５００ｍｌＣＳＦ以上７５０ｍｌＣＳＦ以下であることを特徴とする水分散紙。
【請求項２】
前記基紙が、カルボキシアルキルセルロース塩を含有することを特徴とする請求項１に記載の水分散紙。
【請求項３】
前記基紙が、水不溶性粉体、水難溶性粉体のいずれか、または両方を含有することを特徴とする請求項１または２に記載の水分散紙。
【請求項４】
少なくとも一方の面上に粘着剤層を有することを特徴とする請求項１〜３のいずれかに記載の水分散紙。
【請求項５】
少なくとも一方の面上に水系塗料による塗工層を有することを特徴とする請求項１〜４のいずれかに記載の水分散紙。
【請求項６】
前記基紙の一方の面上に前記粘着剤層、他方の面上に前記塗工層を有することを特徴とする請求項５に記載の水分散紙。
【発明の詳細な説明】
【技術分野】
【０００１】
本発明は水分散紙に関し、より詳細には、粘着層や塗工層を設けた後も水分散性に優れた水分散紙に関する。
【背景技術】
【０００２】
水に速やかに分散する水分散紙（水解紙、水溶性紙とも称される）は、トイレタリー用消臭シート、包装用紙、機密文書用紙、水分散性ラベルなどの用途に広く用いられている（特許文献１、２、３等）。水分散紙は、その用途に応じて、基紙の少なくとも一面上に粘着剤層、消臭剤層や印刷・印字適性を高める印字受理層等の水系塗料による塗工層が設けられる場合がある。
粘着剤層や塗工層を設けた水分散紙は、基紙単独の場合よりも水分散性が低下してしまう。
【先行技術文献】
【特許文献】
【０００３】
【特許文献１】特開２０１８−１０４８６０号公報
【特許文献２】特開２０００−１７０１００号公報
【特許文献３】特開２００７−２３７６３４号公報
【発明の概要】
【発明が解決しようとする課題】
【０００４】
本発明は、水分散性に優れた水分散紙を提供することを課題とする。
【課題を解決するための手段】
【０００５】
水分散紙を水中に投じた際の水分散を促進する要素として、
１）繊維間の水素結合開裂による繊維同士の分離
２）水溶性高分子塗工層の溶解による繊維間空隙の増大
３）カルボキシメチルセルロース塩の膨潤、溶解による繊維間空隙の増大
４）水分散性粉体の脱落による繊維間空隙の増大
などが挙げられる。
【０００６】
本発明者等は水分散性の更なる改善の方法を鋭意検討した結果、基紙に特定範囲のろ水度の製紙用繊維を用い、水中での繊維同士の分離促進のため水溶性アルカリ性化合物を含有させることで水分散性が向上すること、カルボキシアルキルセルロース塩を含有させることにより、さらに水分散性が高まることを見出して本発明を完成した。
【０００７】
具体的には、本発明の課題を解決するための手段は、以下のとおりである。
１．製紙用繊維と水溶性アルカリ性化合物とを含有する基紙を有し、
前記製紙用繊維のカナダ標準ろ水度が５００ｍｌＣＳＦ以上７５０ｍｌＣＳＦ以下であることを特徴とする水分散紙。
２．前記基紙が、カルボキシアルキルセルロース塩を含有することを特徴とする１．に記載の水分散紙。
３．前記基紙が、水不溶性粉体、水難溶性粉体のいずれか、または両方を含有することを特徴とする１．または２．に記載の水分散紙。
４．少なくとも一方の面上に粘着剤層を有することを特徴とする１．〜３．のいずれかに記載の水分散紙。
５．少なくとも一方の面上に水系塗料による塗工層を有することを特徴とする１．〜４．のいずれかに記載の水分散紙。
６．前記基紙の一方の面上に前記粘着剤層、他方の面上に前記塗工層を有することを特徴とする５．に記載の水分散紙。
【発明の効果】
【０００８】
本発明の水分散紙は、基紙の水分散性に優れている。本発明の水分散紙は基紙の水分散性に優れているため、粘着剤層や塗工層を設けた後も高い水分散性を備えている。
【発明を実施するための形態】
【０００９】
本発明の水分散紙は、製紙用繊維と水溶性アルカリ性化合物を含有する基紙を有し、この製紙用繊維のカナダ標準ろ水度が５００ｍｌＣＳＦ以上７５０ｍｌＣＳＦ以下であることを特徴とする。
【００１０】
「基紙」
本発明の水分散紙は、基紙が製紙用繊維と水溶性アルカリ性化合物を含有し、必要に応じて水不溶性粉体、水難溶性粉体のいずれか、または両方を含有する。本発明の水分散紙は、従来の水溶紙を抄造する際に配合されてきた水不溶性の繊維状カルボキシアルキルセルロースを使用することなく、製紙用繊維と水溶性アルカリ性化合物により高い水分散性を付与していることが特徴である。更に、本発明の水分散紙は、基紙に水溶性のカルボキシアルキルセルロース塩を含有することでより高い水分散性が得られるという特徴を有する。本発明の水分散紙は、基紙が高い水分散性を備えているため、粘着剤層や塗工層を設けた場合の水分散性の低下が少ない。
【００１１】
基紙は、フロック状水分散時間が１００秒以下かつ繊維状水分散時間が２００秒以下であることが好ましく、フロック状水分散時間が１０秒以下かつ繊維状水分散時間が１００秒以下であることがより好ましく、フロック状水分散時間が５秒以下かつ繊維状水分散時間が６０秒以下であることがさらに好ましい。
基紙には、その使用目的に応じて粘着剤や水系塗料による塗工層が設けられるため、これらの塗工に耐えるために、ＪＩＳ  Ｐ８１１３に準拠する引張強さとして、０．３ｋＮ／ｍ以上であることが好ましく、０．５ｋＮ／ｍ以上であることがより好ましい。引張強さの上限は坪量により異なるが、水分散性を損なわない範囲とすることが必要で、概ね６．０ｋＮ／ｍ以内とすることが好ましい。基紙は、水溶性アルカリ性化合物による黄色化などで白色度が低下して外観が損なわれることがあるため、基紙の白色度は７０％以上が好ましく、７５％以上であることが更に好ましい。
【００１２】
・製紙用繊維
本発明で用いる製紙用繊維としては、一般に製紙用に用いられている木材パルプ繊維又は非木材系パルプ繊維を用いることができる。具体的には、木材パルプ繊維としては、針葉樹クラフトパルプ、広葉樹クラフトパルプ、溶解パルプ、マーセル化パルプ等、非木材系パルプ繊維としては、亜麻パルプ、マニラ麻パルプ、ケナフパルプ等の非木材系パルプ繊維、リヨセル等の精製セルロース繊維等を挙げることができ、これらの１種または２種以上を混合して使用することができる。これらの中で、強度的に優れた水分散性シートを得るためには針葉樹パルプが好ましく、水分散性に優れたシートを得るためには広葉樹パルプや溶解パルプが好ましい。製紙用繊維の平均繊維長は特に制限されないが、０．１ｍｍ以上５ｍｍ以下であることが好ましく、０．５ｍｍ以上３ｍｍ以下であることがより好ましく、０．８ｍｍ以上２ｍｍ以下であることがさらに好ましい。
【００１３】
製紙用繊維のカナダ標準ろ水度（以下、ろ水度ともいう。ＪＩＳ Ｐ８１２１−２  ２０１２による測定値）は、５００ｍｌＣＳＦ以上７５０ｍｌＣＳＦ以下である。叩解が進む（ろ水度は低くなる）と、繊維のフィブリル化、切断、内部膨潤が多くなり、基紙の密度、強度、平滑度が高くなる一方で、水分散性や通気度は低下する。製紙用繊維のろ水度は、５５０ｍｌＣＳＦ以上７２０ｍｌＣＳＦ以下であることが好ましく、６００ｍｌＣＳＦ以上７００ｍｌＣＳＦ以下であることがより好ましい。
【００１４】
・水溶性アルカリ性化合物
本発明の水分散紙は、基紙が水溶性アルカリ性化合物を含有する。水溶性アルカリ性化合物とは、２５℃の水への溶解度が溶液１００ｇあたり１ｇ以上であり、モル濃度が０．１モル／リットルの水溶液のｐＨが８．０以上である化合物をいう。水溶性アルカリ性化合物は、水中でアルカリ性水溶液を生成して基紙の製紙用繊維を膨潤させ、水素結合の開裂を促進することにより水分散性を高める効果を有する。水溶性アルカリ性化合物としては、上記効果を備えるものを特に制限することなく使用することができるが、具体的には、水酸化ナトリウム、水酸化カリウム等のアルカリ金属の水酸化物、炭酸ナトリウム、炭酸水素ナトリウム等のアルカリ金属の炭酸塩並びに炭酸水素塩、リン酸水素ナトリウム等のアルカリ金属のリン酸塩、リン酸水素塩、酢酸ナトリウム等のアルカリ金属の有機酸塩、水酸化バリウム等のアルカリ土類金属の水酸化物、アンモニア及びアンモニウム塩、トリエタノールアミン等のアミン類、分子量１０００以下のポリエチレンイミン等のアルカリ性高分子等を挙げることができ、これらの１種または２種以上を混合して使用することができる。水溶性アルカリ性化合物のｐＨは、濃度０．１モル／リットルの水溶液とした場合のｐＨが８．０以上、好ましくはｐＨ９．０〜ｐＨ１２．０である。水溶性アルカリ性化合物としては、適度な塩基性を有して水溶性に優れる炭酸ナトリウムが好ましい。
【００１５】
基紙重量に対する水溶性アルカリ性化合物の割合は、０．１重量％以上１６．０重量％以下であることが好ましい。水溶性アルカリ性化合物の割合が０．１重量％未満では水分散性改善効果が乏しく、１６．０重量％を越えると基紙の変色や白色度低下等の外観変化が起こりやすくなる。水溶性アルカリ性化合物の割合は、０．２重量％以上１４．０重量％以下であることがより好ましい。なお、基紙重量に対する水溶性アルカリ性化合物の割合は、使用する水溶性アルカリ性化合物の種類等により適宜調整され、一例を挙げると、炭酸ナトリウムの場合は基紙重量に対して１．０重量％以上１０．０重量％以下、水酸化ナトリウムの場合は基紙重量に対して０．４重量％以上３．８重量％以下であることが好ましい。
【００１６】
・カルボキシアルキルセルロース塩
本発明の水溶紙の基紙は、製紙用繊維と水溶性アルカリ性化合物に加えて、カルボキシアルキルセルロース塩を含有することが好ましい。水溶性アルカリ性化合物とカルボキシアルキルセルロース塩を併用することにより、水分散性をさらに向上させることができる。
カルボキシアルキルセルロース塩とは、天然セルロース、再生セルロース、精製セルロース等のセルロースを公知の方法でカルボキシアルキル化したものであり、その水溶液は中性（ｐＨ６〜８）を示す。カルボキシアルキルセルロース塩としては、具体的には、カルボキシメチルセルロースナトリウム塩、カルボキシエチルセルロースナトリウム塩等が挙げられ、カルボキシメチルセルロース塩が、水分散性向上、強度向上の点から好ましい。
【００１７】
基紙重量に対するカルボキシアルキルセルロース塩の割合は、基紙重量に対して２．０重量％以上１２．０重量％以下であることが好ましい。カルボキシアルキルセルロース塩の割合が２．０重量％未満では水分散性改善効果が乏しく、１２．０重量％を越えると水分散紙の表面に皮膜ができて紙中への水の浸透が悪くなり、水分散性が低下する場合がある。基紙重量に対するカルボキシアルキルセルロース塩の含有率は、３．０重量％以上６．０重量％以下であることがより好ましい。
【００１８】
カルボキシアルキルセルロース塩のエーテル化度は、０．２以上１．１以下であることが好ましい。なお、エーテル化度とは、カルボキシアルキル基の置換度を意味する。エーテル化度が０．２より低いとゲル成分が増し水溶性が低下する。エーテル化度が１．１を越えるとアルカリ性下での水への溶解速度が低下する。エーテル化度は、０．６以上０．８以下であることがより好ましい。
【００１９】
カルボキシアルキルセルロース塩の２．５％水溶液におけるＢ型粘度（以下、単にＢ型粘度ともいう）は、５ｍＰａ・ｓ以上３５００ｍＰａ・ｓ以下であることが好ましい。Ｂ型粘度が５ｍＰａ・ｓ未満のものはカルボキシアルキルセルロース塩製造時の歩留まりが低く高価なものとなるため水分散紙のコストが高くなり好ましくない。Ｂ型粘度が３５００ｍＰａ・ｓを超えると、水分散紙の表面に皮膜ができて紙中への水の浸透が悪くなり、水分散性が低下するため好ましくない。カルボキシアルキルセルロース塩のＢ型粘度は、８ｍＰａ・ｓ以上３０００ｍＰａ・ｓ以下であることがより好ましい。
【００２０】
基紙は、製紙用繊維と水溶性アルカリ性化合物の他に、水不溶性粉体または水難溶性粉体を含有することが好ましい。水不溶性粉体または水難溶性粉体を含むことによって、基紙の水分散性、白色度、不透明度や平滑度が高くなる利点がある。水不溶性粉体または水難溶性粉体としては、金属化合物粉末、水不溶性無機塩、水難溶性無機塩、熱硬化性樹脂粉末、熱可塑性樹脂粉末などが用いられる。これらは単独であるいは２種以上を併用してもよい。
【００２１】
水不溶性粉体の具体例は次の通りである。酸化アルミニウム、二酸化チタン等の金属酸化物、水酸化アルミニウム、水酸化亜鉛などの金属水酸化物。炭化ケイ素、炭化ホウ素等の炭化物。四窒化三ケイ素、窒化ホウ素等の窒化物。雲母、長石族、シリカ鉱物族、粘土鉱物、合成ゼオライト、天然ゼオライト等の珪酸塩鉱物。チタン酸カリウム、チタン酸バリウム等のチタン酸塩化合物。珪酸マグネシウム等の珪酸塩化合物。リン酸亜鉛等のリン酸塩化合物。塩化ビニル樹脂、ポリスチレン樹脂、尿素／ホルマリン樹脂、メラミン系樹脂、スチレン／ブタジエン系共重合体系樹脂、フェノール樹脂、プラスチック中空粒子等の有機填料。
【００２２】
水難溶性粉体の具体例は次の通りである。水酸化カルシウム、水酸化マグネシウム等の金属水酸化物。炭酸カルシウム、炭酸バリウム、炭酸マグネシウム、炭酸亜鉛等の炭酸塩化合物。硫酸バリウム、硫酸カルシウム、硫酸ストロンチウム等の硫酸塩化合物。
これらの水不溶性粉体または水難溶性粉体は、基紙中に５重量％以上５０重量％以下含有されるように製紙用繊維原料に添加して抄紙される。基紙に含まれる水不溶性または水難溶性粉体の量が５重量％に満たない場合には、水分散性や白色度の向上効果が極めて少なく、効果が無い。一方、水不溶性または水難溶性粉体の量が５０重量％を越えると引張強さが大きく低下し、抄紙性が悪くなる。
【００２３】
・基紙の製造方法
製紙用繊維を含む紙料から公知の製紙技術によって抄紙したシートに水溶性アルカリ性化合物を含有させることにより、基紙を得ることができる。
抄紙機は、円網式抄紙機、傾斜短網式抄紙機、長網式抄紙機、ツインワイヤー式抄紙機等何れでもよく、要求される強度、水分散性に応じて使い分けることができる。例えば、円網式抄紙機を用いた場合には、強度異方性が大きく、縦方向より横方向の強度が弱くなるため、水中で容易に横方向に千切れる水分散紙を得ることができる。
シートは、単層のシートとして抄紙するほか、同一または異なる紙料から２基以上の抄網をもつ抄紙機で複数の湿紙を製造し抄き合わせることにより、複数層のシートとして抄紙することができる。
【００２４】
シートに水溶性アルカリ性化合物を含有させる方法は特に制限されず、例えば、塗工機による塗工、噴霧器による噴霧、フェルト等に付着させて転移させる等の方法を用いることができる。また、同様の方法により、シートにカルボキシアルキルセルロース塩を含有させることができる。カルボキシアルキルセルロース塩は、水溶性アルカリ性化合物と混合して同時に含有させることもでき、水溶性アルカリ性化合物とは別々に含有させることもできる。
【００２５】
上記方法の中で、水溶性アルカリ性化合物やカルボキシアルキルセルロース塩を基紙に精度よく均一に添加できる点で、塗工により含有させることが好ましい。塗工方式は特に制限されず、ロールコーター、グラビアコーター、エアナイフコーター、バーコーター、ブレードコーター、カーテンコーター、チャンプレックスコーター等の塗工機を用いて塗工することができる。
【００２６】
基紙の坪量は、特に制限されないが、通常１０ｇ／ｍ２以上２００ｇ／ｍ２以下の範囲内である。特に、印刷・印字用の塗工紙の基紙としては５０ｇ／ｍ２以上が好ましく、また、１２０ｇ／ｍ２以下が好ましい。
【００２７】
「水分散紙」
本発明の水分散紙は、基紙を単独で用いることもできるが、用途に応じて粘着層や塗工層を設けることもできる。例えば、基紙の一方の面上に粘着剤層、他方の面上に塗工層を有する水分散紙は、表面に印刷を施した粘着ラベルとしてコンテナやリターナブル容器などの被着体に貼付し、使用後に水で洗い流して被着体から容易に取り除くことが求められる用途などに利用することができる。
【００２８】
「粘着剤層」
本発明の水分散紙は、基紙の少なくとも一方の面上に粘着剤層を有することができる。
水分散紙の粘着剤層を構成する粘着剤としては、水溶性又は水再分散性を有する粘着剤が好ましく、水溶性アクリル系粘着剤または水再分散性アクリル系粘着剤がより好ましい。水溶性アクリル系粘着剤の例としては、アクリル酸アルコキシアルキルとスチレンスルホン酸塩と他の共重合性単量体とからなる共重合体や、（メタ）アクリル酸などのカルボキシル基含有ビニル系単量体と水酸基含有単量体と場合により用いられる共重合可能な他の単量体との共重合体をベースポリマーとして含有するものなどを挙げることができる。水再分散性アクリル系粘着剤の例としては、（メタ）アクリル酸アルキルエステルとカルボキシル基含有ビニル系単量体とアルコキシ基を有するビニル系単量体と場合により用いられる共重合可能な他の単量体との共重合体や、カルボキシル化ロジンエステル含有ビニル系単量体とカルボキシル基含有ビニル系単量体と水溶性ビニル系単量体が共重合されてなる共重合体をベースポリマーとして含有するものなどを挙げることができる。なお、これらの共重合体のカルボキシル基は、必要に応じ一部又は全部がアルカリにより中和された塩型であってもよく、このアルカリとして、アルカリ金属塩、アミン塩、アルカノールアミン塩が好適に用いられる。
【００２９】
水溶性アクリル系粘着剤または水再分散性アクリル系粘着剤を用いる場合、粘着剤層を形成する粘着剤層塗工液には、粘着力や水溶性又は水分散性の調整のために架橋剤を配合することができる。このような架橋剤としては特に制限はなく、従来アクリル系粘着剤において架橋剤として慣用されているものを用いることができる。例えば、１，２−エチレンジイソシアネートのようなイソシアネート系架橋剤、ジグリシジルエーテル類のようなエポキシ系架橋剤、メラミン樹脂、尿素樹脂、ジアルデヒド類、メチロールポリマー、金属キレート化合物、金属アルコキシド、金属塩などが挙げられる。さらに、粘着剤層塗工液には、必要に応じ性状を調整し、性能を高めるために、従来公知の可塑剤、粘着性付与剤、着色剤、増粘剤、消泡剤、レベリング剤、可塑剤、防黴剤、酸化防止剤等を適宜配合することができる。ここで、可塑剤、粘着性付与剤は水溶性又は水分散性のものが好ましく、可塑剤としては、例えば、糖アルコールなどの多価アルコール、ポリエーテルポリオール、酸化ロジンのアルカノールアミン塩などが挙げられ、粘着付与剤としては、例えば、ロジン、不均化ロジン、水添ロジンなどのアルカリ金属塩や、アンモニウム塩、ポリエーテルエステルなどが挙げられる。
【００３０】
粘着剤層は、基紙の少なくとも一方の面上に粘着剤層塗工液を直接塗布して設けることもでき、剥離シート上に形成した粘着剤層を基紙に転写してもよい。粘着剤層は、基紙の少なくとも一方の面の全面上に設けることもでき、部分的に設けることもできる。粘着剤層を部分的に設けることにより、例えば、粘着剤層に貼り合わせた剥離紙を剥がしやすくなる。
粘着剤層の塗工量は固形分として３ｇ／ｍ２以上６０ｇ／ｍ２以下であることが好ましく、１０ｇ／ｍ２以上５０ｇ／ｍ２以下であることがより好ましい。粘着剤塗工量が３ｇ／ｍ２未満では、得られる粘着シートの接着性能が不足し、一方、６０ｇ／ｍ２を越えると粘着シートの製造時や後加工工程で粘着剤がはみ出し易くなり好ましくない。
【００３１】
粘着剤層は使用時以外での不要な粘着を防ぐために剥離シートを貼合し、所望により剥がして使用することが好ましい。剥離シートとして特に制限はなく、従来公知のもの、例えば、グラシン紙、コート紙、キャストコート紙などの紙基材、これらの紙基材にポリエチレンなどの熱可塑性樹脂をラミネートしたラミネート紙、あるいはポリエチレンテレフタレート、ポリプロピレン、ポリエチレンなどの各種プラスチックフィルムの片面若しくは両面に、シリコーン樹脂などの剥離剤を塗布したものなどを用いることができる。剥離シートの坪量については特に制限はないが、通常２０ｇ／ｍ２以上１２０ｇ／ｍ２以下程度である。
【００３２】
また、基紙の一方の面上に、印刷方式で点状や矩形状の非連続パターンで粘着剤を部分塗布し、基紙の他方の面上に粘着剤のパターンと対応するパターンで剥離剤を部分塗布し、粘着剤部分塗布面と剥離剤部分塗布面とを重ね合わせることにより、剥離シートが不要の水分散紙の積層体を形成することもできる。
【００３３】
「塗工層」
本発明の水分散紙は、基紙の少なくとも一方の面上に水系塗料による塗工層を有することができる。塗工層は、基紙上に単独で設けることもでき、粘着剤層とともに設けることもできる。この場合、塗工層は、基紙の粘着剤層とは他方の面側に設けることが好ましい。
【００３４】
塗工層は、水系塗料を塗工・乾燥して形成された層であれば特に制限されず、例えば、インキ受容層、ヒートシール層等が挙げられる。また、複数層の塗工層を設けることもできる。
以下に、グラビア印刷やフレキソ印刷に適応した塗工層の例を示す。
【００３５】
本発明の水分散紙をグラビア印刷やフレキソ印刷に適応させる場合、水分散紙の少なくとも一方の面上に顔料及び水系バインダーを主成分としたピグメントコート層、あるいは水系バインダーを主成分としたクリアーコート層を有することが好ましい。このような塗工層を塗設することにより、ろ水度が高く比較的多孔質である基紙表面の平滑性が高まり、インキ着肉性が向上する。
【００３６】
この塗工層に配合する顔料、バインダー、各種添加剤等は、印刷適性等に応じて、公知のものを適宜選択して用いることができる。
顔料としては、炭酸カルシウム、クレー、カオリン、焼成カオリン、ケイソウ土、タルク、酸化チタン、水酸化アルミニウム、炭酸マグネシウム、酸化亜鉛、酸化アルミニウム、水酸化マグネシウム、硫酸バリウム、硫酸カルシウム、硫酸亜鉛、ケイ酸カルシウム、ケイ酸アルミニウム、ケイ酸マグネシウム、アルミノケイ酸ソーダ、アルミノケイ酸マグネシウム、シリカ、コロイダルシリカ、炭酸カルシウム複合シリカなどの無機顔料、又はメラミン樹脂顔料、尿素−ホルマリン樹脂顔料、ポリエチレンパウダー、ナイロンパウダー、スチレン、スチレン−アクリル、アクリルなどの有機顔料が挙げられる。
【００３７】
バインダーとしては水溶性樹脂又は水分散性樹脂が好ましく、具体的にはデンプン類、ヒドロキシエチルセルロース、メチルセルロース、カルボキシメチルセルロース塩、ゼラチン、カゼイン、アルギン酸ナトリウム、ポリビニルアルコール、変性ポリビニルアルコール、ポリビニルピロリドン、ポリアクリルアミド、アクリルアミド／アクリル酸エステル共重合体、スチレン／無水マレイン酸共重合体及びそのアルカリ塩、エチレン／無水マレイン酸共重合体及びそのアルカリ塩、スチレン／ブタジエン共重合体、ポリアクリル酸ソーダ、酢酸ビニル、エチレン−酢酸ビニル、アクリル酸共重合体、メタクリル酸共重合体、アクリル酸／メタクリル酸共重合体等が挙げられる。これらの中でも水分散性の観点から、水溶性樹脂であるデンプン類、ヒドロキシエチルセルロース、メチルセルロース、カルボキシメチルセルロース塩、ゼラチン、カゼイン、アルギン酸ナトリウム、ポリビニルアルコール、変性ポリビニルアルコール、ポリビニルピロリドンをバインダーとして含有させることが望ましい。
【００３８】
各種添加剤としては、カチオン性樹脂（印刷適性向上剤）、顔料分散剤、消泡剤、潤滑剤、紫外線吸収剤、サイズ剤、蛍光染料、防腐剤等が挙げられる。
【００３９】
塗工層を形成するための塗工機としては、特に限定されるものではなく、エアナイフコーター、バーコーター、ロールコーター、ブレードコーター、カーテンコーター、キャストコーター、チャンプレックスコーター、グラビアコーター、２ロールコーター、トランスファーロールコーター等を使用することができる。
【実施例】
【００４０】
以下、本発明を実施例により更に詳細に説明するが、本発明の構成はこれに限定されない。
「実施例１」
針葉樹晒クラフトパルプ２０重量％と広葉樹クラフトパルプ８０重量％をカナダ標準ろ水度５００ｍｌＣＳＦまで混合叩解した後、填料（炭酸カルシウム）をパルプ総量に対して１７重量％加え、長網式抄紙機で坪量４５ｇ／ｍ２の基紙を抄造した。
水溶性アルカリ性化合物（炭酸ナトリウム、株式会社トクヤマ製、ソーダ灰ライト）の水溶液を、得られた基紙に対して水溶性アルカリ性化合物の割合が８．０重量％となるようにサイズプレス方式で塗工して水分散紙を作製した。
【００４１】
「実施例２」
針葉樹晒クラフトパルプを６２重量％と広葉樹溶解パルプ３８重量％をカナダ標準ろ水度６００ｍｌＣＳＦまで混合叩解した後、長網式抄紙機で坪量５３ｇ／ｍ２の基紙を抄造した。
得られた基紙に対して水溶性アルカリ性化合物の割合が８．３重量％となるように塗工したこと以外は、実施例１と同様にして水分散紙を作製した。
【００４２】
「実施例３」
水溶性アルカリ性化合物（炭酸ナトリウム、株式会社トクヤマ製、ソーダ灰ライト）とカルボキシアルキルセルロース塩（カルボキシメチルセルロースナトリウム塩粉末（以下、ＣＭＣ塩ともいう）日本製紙株式会社製、商品名サンローズＡＰＰ８４、エーテル化度０．７５、Ｂ型粘度８ｍＰａ・ｓ）を溶解した水溶液を、基紙に対して水溶性アルカリ性化合物が８．３重量％、ＣＭＣ塩が４．１重量％となるように塗工したこと以外は、実施例２と同様にして水分散紙を作製した。
【００４３】
「実施例４」
水溶性アルカリ性化合物（炭酸ナトリウム、株式会社トクヤマ製、ソーダ灰ライト）とＣＭＣ塩（日本製紙株式会社製、商品名サンローズＳＬＤ−Ｆ１、エーテル化度０．２、Ｂ型粘度３００ｍＰａ・ｓ）を溶解した水溶液を、基紙に対して水溶性アルカリ性化合物が８．１重量％、ＣＭＣ塩が４．１重量％となるように塗工したこと以外は、実施例２と同様にして水分散紙を作製した。
【００４４】
「実施例５」
水溶性アルカリ性化合物（炭酸ナトリウム、株式会社トクヤマ製、ソーダ灰ライト）とＣＭＣ塩（日本製紙株式会社製、商品名サンローズＦ１０ＬＣ、エーテル化度０．５５、Ｂ型粘度１４００ｍＰａ・ｓ）を溶解した水溶液を、基紙に対して水溶性アルカリ性化合物が８．１重量％、ＣＭＣ塩が４．０重量％となるように塗工したこと以外は、実施例２と同様にして水分散紙を作製した。
【００４５】
「実施例６」
水溶性アルカリ性化合物（炭酸ナトリウム、株式会社トクヤマ製、ソーダ灰ライト）とＣＭＣ塩（日本製紙株式会社製、商品名サンローズＦ３０ＬＣ、エーテル化度０．６５、Ｂ型粘度１９４０ｍＰａ・ｓ）を溶解した水溶液を、基紙に対して水溶性アルカリ性化合物が８．５重量％、ＣＭＣ塩が４．３重量％となるように塗工したこと以外は、実施例２と同様にして水分散紙を作製した。
【００４６】
「実施例７」
水溶性アルカリ性化合物（炭酸ナトリウム、株式会社トクヤマ製、ソーダ灰ライト）とＣＭＣ塩（日本製紙株式会社製、商品名サンローズＦ１００ＨＣ、エーテル化度１．０、Ｂ型粘度３１００ｍＰａ・ｓ）を溶解した水溶液を、基紙に対して水溶性アルカリ性化合物が８．０重量％、ＣＭＣ塩が４．０重量％となるように塗工したこと以外は、実施例２と同様にして水分散紙を作製した。
【００４７】
「実施例８」
針葉樹晒クラフトパルプを単独でカナダ標準ろ水度７００ｍｌＣＳＦまで叩解した後、手抄きにより坪量５３ｇ／ｍ２の基紙を作製した。
水溶性アルカリ性化合物（炭酸ナトリウム、株式会社トクヤマ製、ソーダ灰ライト）とＣＭＣ塩（日本製紙株式会社製、商品名サンローズＡＰＰ８４、エーテル化度０．７５、Ｂ型粘度８ｍＰａ・ｓ）を溶解した水溶液を、得られた基紙に対してアルカリ性化合物が１０．４重量％、ＣＭＣ塩が２．６重量％となるように塗工して水分散紙を作製した。
【００４８】
「実施例９」
基紙に対して水溶性アルカリ性化合物が４．４重量％、ＣＭＣ塩が７．３重量％となるように塗工したこと以外は、実施例８と同様にして水分散紙を作製した。
「実施例１０」
基紙に対して水溶性アルカリ性化合物が２．２重量％、ＣＭＣ塩が８．６重量％となるように塗工したこと以外は、実施例８と同様にして水分散紙を作製した。
【００４９】
「実施例１１」
水溶性アルカリ性化合物（炭酸ナトリウム、株式会社トクヤマ製、ソーダ灰ライト）とＣＭＣ塩（日本製紙株式会社製、商品名サンローズＦ１０ＬＣ、エーテル化度０．５５、Ｂ型粘度１４００ｍＰａ・ｓ）を溶解した水溶液を、基紙に対して水溶性アルカリ性化合物が２．５重量％、ＣＭＣ塩が４．２重量％となるように塗工したこと以外は、実施例２と同様にして水分散紙を作製した。
【００５０】
「実施例１２」
水溶性アルカリ性化合物（炭酸ナトリウム、株式会社トクヤマ製、ソーダ灰ライト）とＣＭＣ塩（日本製紙株式会社製、商品名サンローズＦ３０ＬＣ、エーテル化度０．６５、Ｂ型粘度１９４０ｍＰａ・ｓ）を溶解した水溶液を、基紙に対して水溶性アルカリ性化合物が２．６重量％、ＣＭＣ塩が４．３重量％となるように塗工したこと以外は、実施例２と同様にして水分散紙を作製した。
【００５１】
「実施例１３」
水溶性アルカリ性化合物（炭酸ナトリウム、株式会社トクヤマ製、ソーダ灰ライト）とＣＭＣ塩（日本製紙株式会社製、商品名サンローズＡＰＰ８４、エーテル化度０．７５、Ｂ型粘度８ｍＰａ・ｓ）を溶解した水溶液を、基紙に対して水溶性アルカリ性化合物が２．４重量％、ＣＭＣ塩が４．０重量％となるように塗工したこと以外は、実施例２と同様にして水分散紙を作製した。
【００５２】
「実施例１４」
水溶性アルカリ性化合物（炭酸ナトリウム、株式会社トクヤマ製、ソーダ灰ライト）とＣＭＣ塩（日本製紙株式会社製、商品名サンローズＦ１００ＨＣ、エーテル化度１．０、Ｂ型粘度３１００ｍＰａ・ｓ）を溶解した水溶液を、基紙に対して水溶性アルカリ性化合物が２．３重量％、ＣＭＣ塩が３．９重量％となるように塗工したこと以外は、実施例２と同様にして水分散紙を作製した。
【００５３】
「実施例１５」
下記配合の粘着剤層塗工液を、シリコーン剥離剤を塗布した剥離シート（日本製紙パピリア株式会社製、３５ＳＩＰ、坪量３６ｇ／ｍ２）の剥離処理面に固形分として２５ｇ／ｍ２塗布乾燥して、粘着剤層を設けた剥離シートを作成した。
＜粘着剤層塗工液＞
水溶性アクリル系粘着剤（ビッグテクノス株式会社製、リキダインＡＲ−２４１０、固形分濃度４２重量％）                                              １００重量部
硬化剤（ビッグテクノス株式会社製、サンパスタＨＤ−５０１３）
０．１重量部
【００５４】
実施例３で作製した水分散紙を基紙とし、この基紙に粘着剤層を設けた剥離シートの粘着剤層を貼り合せ、一方の面に粘着剤層を有する水分散紙を作製した。なお、この粘着剤層を有する水分散紙は、塗布８時間後にＪＩＳ  Ｚ０２３７に準拠して測定したステンレス板との１８０°引き剥がし試験による粘着力が５６０ｇ／２５ｍｍであり、十分な粘着力を有していた。
【００５５】
「実施例１６」
実施例３で得た水分散紙を基紙とし、この基紙の一方の面に、カオリン７０重量部、炭酸カルシウム３０重量部、ヒドロキシエチル化澱粉（三晶株式会社製、商品名コートマスター）７５重量部を配合した水系塗工液をグラビアコーターで固形分の付着量が５ｇ／ｍ２となるように塗工し、線圧１５０ｋｇ／ｃｍ、温度８０℃でスーパーカレンダー加工して、塗工層を有する水分散紙を得た。
得られた水分散紙の塗工層の上に、卓上型グラビア印刷試験機を用いて青色の油性グラビアインキ（大日精化株式会社製、ＧＦＰカラー藍色）を用いて印刷した。この水分散紙の印刷仕上がりは実用上支障のないものであった。
【００５６】
「比較例１」
針葉樹晒クラフトパルプ１７重量％と広葉樹クラフトパルプ８３重量％をカナダ標準ろ水度４００ｍｌＣＳＦまで混合叩解した後、填料（炭酸カルシウム）をパルプ総量に対して２２重量％加え、長網式抄紙機で坪量３６ｇ／ｍ２の塗工用の基紙を抄造した。
【００５７】
「比較例２」
水溶性アルカリ性化合物（炭酸ナトリウム、株式会社トクヤマ製、ソーダ灰ライト）の水溶液を、比較例１で得られた基紙に対して水溶性アルカリ性化合物の割合が２．０重量％となるようにサイズプレス方式で塗工して水分散紙を作製した。
【００５８】
「比較例３」
水溶性アルカリ性化合物の割合が６．５重量％となるようにサイズプレス方式で塗工した以外は、比較例２と同様にして水分散紙を作製した。
「比較例４」
ＣＭＣ（日本製紙株式会社製、商品名サンローズＡＰＰ８４、エーテル化度０．７５、Ｂ型粘度８ｍＰａ・ｓ）を溶解した水溶液を、基紙に対してＣＭＣ塩が５．９重量％となるようにサイズプレス方式で塗工したこと以外は、比較例２と同様にして水分散紙を作製した。
【００５９】
「比較例５」
水溶性アルカリ性化合物（炭酸ナトリウム、株式会社トクヤマ製、ソーダ灰ライト）とＣＭＣ塩（日本製紙株式会社製、商品名サンローズＡＰＰ８４、エーテル化度０．７５、Ｂ型粘度８ｍＰａ・ｓ）を溶解した水溶液を、基紙に対して水溶性アルカリ性化合物が６．１重量％、ＣＭＣ塩が６．１重量％となるようにサイズプレス方式で塗工したこと以外は、比較例２と同様にして水分散紙を作製した。
【００６０】
「比較例６」
実施例２で抄造した基紙を、そのまま用いた。
「比較例７」
水溶性アルカリ性化合物を塗工しないこと以外は実施例４と同様にして水分散紙を作製した。
「比較例８」
水溶性アルカリ性化合物を塗工しないこと以外は実施例５と同様にして水分散紙を作製した。
【００６１】
「比較例９」
水溶性アルカリ性化合物を塗工しないこと以外は実施例６と同様にして水分散紙を作製した。
「比較例１０」
水溶性アルカリ性化合物を塗工しないこと以外は実施例７と同様にして水分散紙を作製した。
「比較例１１」
実施例８で抄造した基紙を、そのまま用いた。
【００６２】
上記実施例、比較例で得られた水分散紙、基紙について、下記評価を行った。結果を表１、２に示す。
１）水分散性
脱イオン水３００ｍｌを入れた３００ｍｌビーカーに、スターラーで６５０ｒｐｍに攪拌しながら、３ｃｍ角の試験片を投入した。試験片が２つ以上に千切れる時間をフロック状水分散時間とし、試験片が繊維一本一本にほぐれる時間を繊維状水分散時間とした。それぞれの時間は、ストップウオッチで測定して５回の測定の平均値とし、下記のように評価した。
◎：フロック状水分散時間が５秒以内でかつ繊維状水分散時間が６０秒以内。
○：フロック状水分散時間が５秒を越えて１０秒以内でかつ繊維状水分散時間が１００秒以内、又はフロック状水分散時間が１０秒以内でかつ繊維状水分散時間が６０秒を越えて１００秒以内。
△：フロック状水分散時間が１０秒を越えて１００秒以内でかつ繊維状水分散時間が２００秒以内、又はフロック状水分散時間が１００秒以内でかつ繊維状水分散時間が１００秒を越えて２００秒以内。水分散性があると評価される。
×：フロック状水分散時間が１００秒を越えるか、又は繊維状水分散時間が２００秒を越える。水分散が困難と評価される。
【００６３】
２）引張試験
２３℃、５０％ＲＨの雰囲気で２４時間以上保管した水分散紙試料について、ＪＩＳ  Ｐ８１１３に準拠して測定した。
３）通気度
通気度手動測定器（フィルトローナー社製、ＰＰＭ１００型）を用いて、差圧１００ｍｍＨ２Ｏの時、試料の１ｃｍ２を１分間に通過する空気の容積を測定した。
４）白色度
分光光度計型測色計（テクニダイン社製、カラータッチ）を用い、ＪＩＳ  Ｐ８２１２に準拠して拡散青色光反射率を測定した。
【００６４】
【表１】
2020143399.tif 000002
【００６５】
【表２】
2020143399.tif 000003
【００６６】
本発明である実施例で得られた水分散紙は、水分散性に優れていた。特に、水溶性アルカリ性化合物を含む実施例４〜７と、水溶性アルカリ性化合物を含まない比較例７〜１０で得られた水分散紙とから、水溶性アルカリ性化合物により、水分散性が顕著に向上することが確かめられた。
比較例１〜５で得られた水分散紙は、製紙用繊維のろ水度が低いため、水分散性に劣っていた。